(57)【特許請求の範囲】
【請求項１】
ａ）薄膜外傷手当て品の全周囲周りの縁部分１２と本体部分１３とを有した閉塞層１１と、
ｂ）該閉塞層１１の縁部分１２の上に重なっている親水コロイドの吸水領域１６を含んだ重合体の支持層１４とから構成されており、
上記閉塞層１１は、ポリオレフィン、ポリウレタン及び塩化ビニリデン共重合体から成るグループから選択され、湿気に対して相対的に通さない素材から造られており、上記重合体の支持層１４は、ウェブ、ネット又は多孔性膜の形となっており、上記重合体の支持層１４は、使用者の皮膚に取り付けるためにその上に接着剤を備えた面を有しており、上記吸収領域１６は、少なくとも一つの親水コロイドと、少なくとも一つの超吸収材とから構成されており、上記少なくとも一つの親水コロイドと少なくとも一つの超吸収材とは、重合体繊維に組み込まれており、更に、閉塞層１１の本体部分に接着された細い吸収材は、両端が閉塞層１１に接続架橋している１対のストランド５２、５４と両端が上記１対のストランド５２、５４に接続架橋して相交わっているストランド５６の形になっていることを特徴とする医療用薄膜外傷手当て品。
【請求項２】
上記閉塞層１１は、約４５０から３０００ＭＶＴＲの湿めり水蒸気透過率を有している請求の範囲第１項記載の薄膜外傷手当て品。
【請求項３】
上記閉塞層１１は、更に親水コロイドを備えている請求の範囲第１項記載の薄膜外傷手当て品。
【請求項４】
上記吸収領域１６は、重合体構造内に組み込まれた少なくとも一つの親水コロイドと、少なくとも一つの超吸収材とから構成されている請求の範囲第１項記載の薄膜外傷手当て品。
【請求項５】
上記親水コロイドと超吸収材とは、重合体繊維の層の間にサンドイッチされている請求の範囲第１項記載の薄膜外傷手当て品。
【請求項６】
上記親水コロイドと超吸収材とは、重合体織布の層の間にサンドイッチされている請求の範囲第１項記載の薄膜外傷手当て品。
【請求項７】
上記親水コロイドと超吸収材とは、重合体発泡体の層の間にサンドイッチされている請求の範囲第１項記載の薄膜外傷手当て品。
【請求項８】
上記重合体支持層１４は、接着剤によって上記閉塞層１１に接着されている請求の範囲第１項記載の薄膜外傷手当て品。
【請求項９】
上記重合体支持層１４は、熱によって上記閉塞層１１に接着されている請求の範囲第１項記載の薄膜外傷手当て品。
【請求項１０】
上記重合体支持層１４は、超音波接着法によって上記閉塞層１１に接着されている請求の範囲第１項記載の薄膜外傷手当て品。
【請求項１１】
閉塞層１１と重合体層とは、圧縮され且つ共にそれらの縁部分でシールされている請求の範囲第１項記載の薄膜外傷手当て品。
【請求項１２】
閉塞層１１と、吸収領域と、ポリエチレン又はポリプロピレンの重合体層とから構成されている請求の範囲第１１項記載の薄膜外傷手当て品。
【請求項１３】
外傷手当て品の形と成っている請求の範囲第１項記載の薄膜外傷手当て品。
【請求項１４】
オストミー器具の皮膚接触ベースプレートの形となっている請求の範囲第１項記載の薄膜外傷手当て品。
【請求項１５】
ａ）閉塞背当て層と、
ｂ）親水コロイドと重合体材のブレンドから成る重合体支持層とから構成されており、該重合体材は、本質的に、約１０５℃より低い融点を有した重合体材から構成されている請求の範囲第１３項記載の外傷手当て用薄膜外傷手当て品。
【請求項１６】
上記重合体材は、エチレンビニルアセテートである請求の範囲第１５項記載の外傷手当て用薄膜外傷手当て品。
【請求項１７】
上記エチレンビニルアセテートは、約１５％から約２８％のビニルアセテート含有量を有している請求の範囲第１６項記載の外傷手当て用薄膜外傷手当て品。
【請求項１８】
上記エチレンビニルアセテートは、約１８％のビニル含有量を有している請求の範囲第１７項記載の外傷手当て用薄膜外傷手当て品。
【請求項１９】
上記重合体材と親水コロイドとは、共に押出し成形されている請求の範囲第１８項記載の外傷手当て用薄膜外傷手当て品。
【発明の詳細な説明】
関連出願
この出願は、１９９３年１２月１３日出願の米国特許出願番号第０８／１６６，６２３号と、１９９３年３月２２日出願の米国特許出願番号第０８／０３５，３５２号の継続出願である１９９４年２月２３日出願の米国特許出願番号第０８／１９７，０４７号との一部継続出願である。
技術分野
本発明は、急速に体液を吸い上げ且つ吸収し、また外傷手当て品からの漏れや傷のふやけを防止する優れた能力を備えた医療利用の外傷手当て品に関する。
発明の背景
医療利用の薄膜外傷手当て品は、当技術分野では公知である。可撓な薄膜外傷手当て品は、傷用手当て品、切開ドレープ及びカテーテル手当て品としての用途があることが判っている。これら薄膜外傷手当て品の最初のものは、スミス（Ｓｍｉｔｈ）とネピュー（Ｎｅｐｈｅｗ）によってオプサイト（Ｏｐｓｉｔｅ）の名称で販売されている手当て品である。手当て品は、一般に接着性コーティングを備えた薄い重合体膜を有している。これらの手当て品は、接着性コーティングからプロテクターを剥がして、皮膚の適当な箇所に手当て品を貼ることで患者に適用される。これら薄膜外傷手当て品は、手当て品が皮膚の形状に容易に沿うことができて他のタイプの手当て品に関する従来のケースよりも、それらを患者に身体に付ける上でより使い心地の良いものとしているので、一部好評を博している。
薄膜外傷手当て品の使用でしばしば遭遇する問題の一つは、縮みや皺に対するそれらの感度である。縮みや皺の問題を解決する一つのアプローチは、手当て品が皮膚に当てがわれている間に接着剤プロテクターを容易に除去するために接着性の手当て品両端縁に一対の非接着性ハンドルを設けることであった。
これらの手当て品が、多量の滲出液を出す傷の上に当てがわれる場合には従来技術の薄膜外傷手当て品に関してより大きな問題に遭遇する。薄膜手当て品の閉塞特性によって、治癒中に傷が出してくる滲出液を吸い上げて吸収することが困難である。結果的に、滲出液が手当て品の下に溜まって適正な傷の治癒を遅らせたり悪化させる傾向がある。
従って、優れた滲出液の吸い上げと吸収を行うが、薄膜手当て品の心地良さを維持する薄膜外傷手当て品を提供することを本発明の目的としている。
薄膜手当て品の可撓性を維持し、なお傷液の大量の滲出がある場合に傷が迅速に治癒できるようにする薄膜外傷手当て品を提供することを本発明の別の目的としている。
発明の要旨
本発明は、閉塞材の第１層を有した改良された薄膜外傷手当て品に関する。この閉塞材は、一般に性質上は重合体であり、ポリウレタン、ポリオレフィン及び塩化ビニリデン共重合体のような重合体膜を含むことができる。閉塞層の特徴の一つは、湿気を比較的透し、即ち１００°Ｆと９０°の相対湿度において、ＡＳＴＭテストのＥ９６によって計測して約４５０から３０００ＭＶＴＲ（湿めり蒸気透過率）の範囲で湿めり蒸気率透過を行う点である。
傷の滲出液及び若しくは他の体液の急速な吸い上げを行う第２層がしっかりと閉塞層に取付けられている。以下に使用されているように、用語の『体液』は、限定はされないが、傷の滲出液を含み、身体によって生成され及び若しくは出て来る全ての液体を含むものである。第２層は、体液を吸収できる一つ以上の素材を収容した吸収領域を選択的に含むことができる。
本発明によると、第２層は、ウェブ、ネット、多孔層又は多孔フィルム等の形となっている不連続的重合体の支持部となっている。第２層は、適当な重合体材から造られており、また傷の治癒を早める一つ以上の親水コロイドと一つ以上の付加的な吸収剤とを含んだり又はそれに組合わされている。
本発明にとって特に重要なのは、吸収領域を備えたり又は備えていない第２層が、閉塞層の全面を覆うものではない点である。好ましくは第２層は、閉塞層の一部を第２層の無いその中心部に又は周りに通常残しておいて閉塞層の外辺部周りに設置されている。この実施例では、第２層の無い閉塞層の部分は、傷面を覆うように設けられている。第２層は体液の急速な吸い上げを行い、そのような液体の蓄積で傷の通常の治癒を遅らせるのを防止する。
より具体的には、本発明は、ａ）膜の外辺部の少なくとも一部分周りの縁部と本体部とを有した閉塞層と；ｂ）閉塞層の縁部の上に重なっている不連続な親水コロイドを含んだ重合体の支持層とから構成された薄膜デバイスに関する。
重合体の支持層は、好ましくは一つ以上の吸収剤を含んだ吸収領域を含んでいる。本発明の別の好適な形では、閉塞層と重合体の支持層とは共に接着されて閉塞層の縁部に薄いシールされた縁を設けている。
【図面の簡単な説明】
同じ参照符号が同じ部品を示している次の図面は、本発明の実施例を図示しており、本出願の請求の範囲によって包含されている発明を限定しようとするものではない。
図１は、本発明の外傷手当て品の実施例の底面図であり；
図２は、線１−１に沿って見た図１に示された手当て品の横断面図であり；
図３は、吸収領域を有し、図２に示された実施例に類似した手当て品の横断面図であり；
図４は、本発明の外傷手当て品の別の実施例の横断面図であり；
図５は、本発明の外傷手当て品の更に別の実施例の横断面図であり；
図６は、本発明の外傷手当て品のまた更に別の実施例の底面図であり；
図７は、閉塞層と重合体の支持層とが圧縮されて、それでテーパ状縁部を提供するようにシールされるもので、図２に示された実施例に類似した外傷手当て品の横断面図であり；
図８は、本発明の外傷手当て品のまた更に別の実施例の底面図である。
発明の詳細な説明
図１に示されているように、本発明の外傷手当て品１０には、重合体の薄膜又は閉塞層１１が設けられている。重合材は、所望のいずれかの厚さとすることができる。好適な厚さは、約０．５から１０ミルの範囲になっている。より好ましくは、本発明の薄膜は約１から３ミルの厚さである。具体的な重合材（高分子材）の選択は、原則的にその厚さよりもむしろ重合材の湿めり蒸気透過率（ＭＶＴＲ）に基づいて行われている。従って、薄い重合体の膜は湿気に対するそれらの相対的な透過性に基づいて好適に選択され、一般的にはＡＳＴＭによって計測して約４５０から３０００までのＭＶＴＲを有している。所望範囲のＭＶＴＲを有するような本発明に採用される薄膜に適した幾つかの素材がある。そのような素材は、ポリウレタン、ポリオレフィン（例えば、ポリプロピレン、ポリエチレン及びそれらの共重合体）及び塩化ビニリデン共重合体等の重合体膜や発泡体を含んでいる。
適当なポリエチレンは、低密度ポリエチレン、リニア低密度ポリエチレン及び超低密度ポリエチレンを含んでいる。超リニア低密度ポリエチレンは、一般には０．９１０ｇｍｃｃ-1未満の密度を有したポリエチレンである。別の適当なポリオレフィンは、エチレンビニルアセテート（ＥＶＡ）である。好ましくは、ＥＶＡは約２５％未満のビニルアセテート含有量を有している。より好ましくは、約１８％のビニルアセテート含有量を有したＥＶＡを、閉塞層として使用できるであろう。
薄膜層として使用される他の重合体材は、塩化ビニリデンや、塩化ビニリデンと塩化ビニルの重合体又はメチルアクリル酸塩とメチルメタクリ酸塩のようなアリキルアクリル酸塩のような共重合体である。そのような塩化ビニリデン共重合体は、一般にサラン（Ｓａｒａｎ）の商標で販売されている。
薄膜用の好適な重合材は、ポリウレタン、ポリプロピレン及びエチレンビニルアセテートである。ポリウレタンは、６８００ＰＳＩと、約３００から７５０の伸びとを有したエステル又はエーテルベースのいずれかのポリウレタン重合体からも構成される。薄膜外傷手当て品は、更に重合体のポリウレタン又はポリエステル重合体からも構成される。デュポン（Ｄｕｐｏｎｔ）によってハイトレル（Ｈｙｔｒｅｌ）の商標で販売されているコポリエステルエーテルエラストマーも更に使用される。
もし必要ならば、薄膜層１１には、親水コロイド材を設けることができる。親水性コロイド材は、接着剤や熱や又は超音波接着等によって薄膜の表面に加えられる。薄膜層１１に親水コロイド材を加える別の方法は、親水コロイドを含んだ溶液をはけで塗るものがある。代わりに、親水コロイドは、膜形成のための押出しに先立って重合体樹脂とブレンドされる。薄膜に親水コロイドをブレンドする一つのアプローチは、ＥＶＡのような粒状化された重合体を押出し成形するのにツイン型スクリュー押出し機を使うものがある。その押出し物は、薄く再度押し出され、親水コロイド材はスクリュー部で重合体内に混合される。親水コロイドを含んだ重合体材は、次いで押し出されて膜を形成する。重合体材は、更に従来の技法によってキャストされたりブロー成形される。
親水コロイド材を薄膜に加える代替方法は、約２から３％のの濃度を有する親水コロイドの溶液を膜に加えることによるものがある。たとえ他の適当な溶剤媒介物が使用されても、親水コロイドは好ましくは水溶液となっている。別の実施例では、ゲル状鉱油や、ワセリン、ハルス  ワイッポール  ソフティサン（Ｈｕｌｓ  Ｗｉｔｅｓｐｏｌ  Ｓｏｆｔｉｓａｎ）のような坐剤ベース、又は他の適当な媒介物中に１０％の親水コロイドを懸濁させたような溶液が使用される。坐剤ベースは、一般にＣ10−Ｃ18長さの炭素鎖を有した植物脂肪酸である。薄膜層１１に使用する適当な親水コロイドは、ペクチン、ゼラチン、ＣＭＣナトリウム等のカルボキシメチルセルロース（ＣＭＣ）、ナトリウム又はカルシウムアルギン酸塩繊維や多糖類等のいずれかの水溶性ゴムを含んでいる。親水コロイドは、更に抗生物質や発育因子、銀サルファダイアジンや他の殺菌剤等の付加物資も含むことができる。親水コロイドは、当技術分野で公知であるその解放を促進する促進剤を有した又は有しないいずれかで膜層１１に存在することができる。一般的な促進剤は、界面活性剤である。
閉塞層は、縁部分１２と本体部分１３を有している。外傷手当て品の縁部分１２の周りには、図２に示すように不連続な重合体の支持層１４が在る。重合体の支持層１４の目的は、治癒中に体液（例えば傷から滲出する液）を急速に吸い上げるために用意することである。もし体液が手当て品によって早く除去されなければ、体液は傷の表面上に又は手当て品下の周りの皮膚にたまる傾向がある。結果的に、治癒は阻害され、傷に隣接した健康な皮膚は湿気との接触によってダメージを受けることになる。
重合体の支持層１４は、いずれかの適当な接着手段によって閉塞層１１に接着される。一つのそのような接着手段は、閉塞層１１の表面上に用意された接着剤を使用することである。接着剤は、例えば閉塞層１１の下方面全体に渡って、又はその一部分のみに広がっている。代替の接着手段は、例えば熱又は超音波による接着である。
重合体の支持層１４は、医療セッティングに役立つものであればいずれの重合体材でもよく、一般にウェブ、ネット、多孔膜、多孔層等の形とできる。適当な素材は、（例えば、エチレンビニルアセテート等のアセテート部分を有した又は有しない）ポリエチレンやポリプロピレン、ポリエステル等のポリオレフィンを含んでいる。他の適当な重合体は、ポリビニルピロリドンやポリビニルアルコール等の水溶性ポリマーを含んでいる。一つのそのような好適な重合材は、例えばユニオンカーバイトのナチュラル７又はエバタン（ＥＶＡＴＡＮＥ）の１０２０ＶＮ５又は１０８０ＶＮ５として利用可能なエチレンビニルアセテート（ＥＶＡ）である。ＥＶＡは、好ましくは、約１５から２８％、またより好ましくは約１８％のビニルアセテートの含有量を有している。１０５℃より高い温度では親水コロイドが幾分変化を起こすので、ＥＶＡのような重合体材は、好ましくは約１０５℃以下の融点を有している。別の適当な重合体材は、押出しエンボスし及び延伸加工を使ってポリエチレンやポリプロピレンから製造される或る範囲の素材を含んだアプライド  エクストリユゥジョン  テクノロジ（Ａｐｐｌｉｅｄ  Ｅｘｔｒｕｓｉｏｎ  Ｔｅｃｈｎｏｌｏｇｉｅｓ）の製品であるデルネット（Ｄｅｌｎｅｔ）がある。
重合体の支持層１４は、重合材とブレンドされた又はその上にコートされたいずれかの親水コロイドを含んでいる。親水コロイドが重合体材とブレンドされると、二つの素材が共に押し出されて膜を形成するのが好ましい。重合体の支持層１４は、それが親水コロイドと重合体材のブレンドの場合、いずれかの適当な加工によって形成される。適切であるとわかっている一つの加工法は、ＥＶＡやスクリュー部でＥＶＡに混合される親水コロイド材のような重合体材を押し出すツイン型スクリュー押出し機を使うものである。親水コロイド材を含んだＥＶＡは、次いでいずれかの従来の方法によって閉塞層１１に積層されたり接着される膜を形成する為に押し出される。親水コロイド材は、更に従来のキャストやブロー技術によっても形成される。
そのようにして形成された親水コロイド材を含有した重合体の支持層１４を閉塞層１１に接着するのに先立って、体液の急速な吸い上げを可能にするために体液通路が重合体の支持層１４に設けられる。体液通路は一般に穿孔によって設けられ、その寸法と形状は、穿孔が体液の急速な吸上げの通路を与える限り広範囲に渡って変えられよう。
穿孔は、いずれかの適当な手段によって形成されよう。重合体の支持層１４を穿孔する一つのそのような手段は、加熱されたロール上方に膜を通すことであり、又は代わりに孔は機械的に膜に打ち抜かれる。重合体の支持層１４を穿孔する別の方法は、その層を押し出して、それをロール上でエンボス加工し、その層を二軸方向に配向することによって行うものである。重合体の支持層１４に平方インチ当り４０以上の穿孔を行うのが好適である。
本発明の代替実施例では、重合体支持層１４は、デルネットの商標で販売されているような薄い穿孔されたポリエチレン又はポリプロピレン膜にすることができる。この薄い穿孔された膜は、適当な手段によって親水コロイド材でコートされる。親水コロイド材を加える一方法では、親水コロイドは、水中の親水コロイドの約２又は３％の溶液で薄い穿孔された膜をコーティングすることで加えられる。親水コロイドの水溶液が薄い穿孔された膜に加えらる時、薄い膜はコロナ放電法によって処理されて親水コロイドの接着を促進する。代替実施例では、ゲル状鉱油や、ワセリンや、ハルス  ワイッポール  ソフティサンのような坐剤ベースや、又は他の適当な媒体中に親水コロイドを１０％懸濁させた溶液が使用される。坐剤ベースは、一般にＣ10−Ｃ18長さの炭素鎖を有した植物脂肪酸である。
重合体に役立つ親水コロイド材は、閉塞層１１に選択的に含まれるのと同じ親水コロイドを含んでいる。そのような親水コロイド材は、水溶性ゴム（例えば、ペクチン、グァーゴム、キサンゴム）や、ゼラチン、またＣＭＣナトリウム等のカルボキシメチルセルロース（ＣＭＣ）、ナトリウム又はカルシウムアルギン酸塩、多糖類等のいずれかを含んでいる。親水コロイド材は、更に抗生物質や発育因子、銀サルファダイアジンや他の殺菌剤等の付加物資も含むことができる。親水コロイドは、当技術分野で公知である界面活性剤等の促進剤と共に、又は含まずに重合体支持層１４に存在することができる。
傷のタイプや体液の量に応じて付加層も本発明の外傷手当て品に設けられよう。閉塞層１１と重合体の支持層１４の間には、図３に示されているように吸収領域１６が設けられる。付加親水コロイド材及び若しくは超吸収剤が、好ましくは吸収領域１６に設けられており、吸収と傷の治癒を促進する。
吸収領域１６の素材は、体液の吸収と閉塞層１１及び体液支持層１４への接着の両方を行うことができるウェブ、発泡体、繊維又はそれらの組合わせを含んだもの等とすることができる。吸収領域１６は、親水コロイド又は超吸収性素材を有した又は有しないのいずれかの公知のパルプ製品から造られる。所望の吸収度合は、（例えば、傷のタイプが治癒中のものであれば）薄膜デバイスの使用に左右される。
吸収領域１６は、体液を吸収できるもので傷のケアーに使用されるいずれかの素材とすることができる。吸収領域に使用される素材は、（ケンダル（Ｋｅｎｄａｌｌ）によって配布されるノベネット（Ｎｏｖｅｎｅｔｔｅ）のような）ポリエステル膜に選択的に接着されるポリエステル、ポリプロピレン、ポリエチレン等の織布や、発泡体、繊維又は組織を含んでいる。吸収領域１６に含まれる他の適当な素材は、限定されるわけではないが、天然と合成の体液吸収材、親水コロイド、超吸収材及びセルロース吸収材を含む。
セルロース材は、綿、レーヨン、木質又はセルロースを含む。超吸収材は、いずれかの適当な発泡体とすることができよう。一般的な超吸収材は、アクリレート塩の澱粉融合共重合体や、アクリルアミド塩の澱粉融合共重合体や、それらの混合物を含む。超吸収材と複合材は、容易に用意されるか、又は商取引で入手できる。超吸収材は、更に針刺し加工によっても形成される。一つのそのような製品は、ハンフスピネルン  スティーン社（Ｈａｎｆｓｐｉｎｎｅｒｎ  Ｓｔｅｅｎ＆Ｃｏｍｐａｎｙ）によって販売されている複合空気含有超吸収パッド（乾燥成形法で超吸収繊維群（ＳＴＡＦＦ））である。超吸収材は、更に遅延解放ウェブの超吸収材とすることもできる。
吸収領域１６としての働きをするように又はそれに組込まれるように本発明で使用される超吸収ウェブは、更に例えば綿、レーヨン、ポリエチレン、ポリエステル又はウールから造られた梳いた又はランダムなウェブも含むことができる。別の適当なウェブは、ポリエステル、ポリプロピレン又はプリエチレンから造られた紡がれ織りまぜられたウェブである。超吸収ウェブは、更に単一層又は多数層のいずれかで、またクレープ加工されているかいないかのいずれかの組織の形とすることもできる。重合体支持材の中で前に説明したようにアプライド  エクストリュウジョン  テクノロジーの製品であるデルネットも、超吸収ウェブを用意するためのウェブとして使用される。
超吸収ウェブは、例えばウェブを若干湿らせたり又はミストをかける等いずれかの従来の手段によって形成される。ミストをかけた後は、粉末の超吸収材を加え、その後にそのウェブを乾燥オーブンに通したり又はロールを加熱することになる。湿ったウェブに近接した粉末は、ねばねばして隣接材（繊維、面）に付着し、弛るんでいる粉末は次に真空除去される。代わりに、超吸収粉末は、不織ウェブと紙の間にサンドイッチされ、次いで隣接面に付着するように超吸収材をねばくする湿り水蒸気に晒される。サンドイッチされた超吸収材とウェブは、次いで乾燥され、二層のウェブをそれらの間に超吸収材を備えた状態で造り出すことになる。超吸収材層は、更に他の層に熱で接着される。
図４に示されているように、吸収領域１６は、少なくとも二層１７（二層１７ａ、１７ｂが図４に具体的に示されている）を有した多層ラミネートとすることもできる。層は、各々（ケンダルによって配給されているノベネットのような）ポリエステル膜に選択的に接着されるポリエステルやポリプロピレンの織布、発泡体又は繊維を含んだもので、吸収領域１６に使用する上記のような同じ吸収材から構成されよう。
体液層１４は、アクリル樹脂や適当なホットメルトのような適当な接着剤で閉塞膜１１に接着されよう。接着剤の代わりに、体液層は熱又は超音波の接着法によってその膜に接着されよう。
体液支持層１４、閉塞層１１及び吸収領域１６に加えて、必要ならば付加層が設けられる。例えば、体液支持体１４は、皮膚に接着して図５に示されているように傷に接着する層２０を有することができる。傷接着層２０は、その表面上に付着しない外傷手当て品から造られる。好適な付着しない外傷手当て品は、ポリエチレンやポリプロピレン等のポリオレフィンである。付着しない層は、好ましくは、押出しエンボス加工法や配向加工法を使用して形成される。付着しない外傷手当て品の一例は、アプライドエクストリュウジョン  テクノロジーによって販売されたデルネットがある。代替材は、例えばイソプロピルアルコールにポリビニルピロリドン（ＰＶＰ）を含んだ溶液に担持されたＨＣＤで含浸された高い濡れ強度を有した不織のべとつきの少ない素材がある。
接着剤は、必要ならば、皮膚に接触する手当て品の層（例えば、体液支持層１４又は傷接触層２０）上に設けられよう。接着合成物は、高分子量のポリイソブチレンに準拠したものやアクリル樹脂に準拠した接着剤等、いずれかの適当な接着剤とすることができる。接着剤は、グルテンや、メチルビニル、エーテル／マレイン酸の長鎖ポリマー等のように水和されるエラストマー特性を発揮できる一つ以上の天然又は合成のポリマーと、一つ以上の感圧接着材の均質ブレンドを含むことができる。その合成材は、更に一つ以上の水溶性親水コロイドゴムも含むことができ、また更に一つ以上の水で膨張する結合力のある補強剤も含むことができる。また一つ以上の熱可塑性エラストマーも、感圧接着材に含めることができる。
自ら乾燥接着性を有するか又は可塑剤の付加でそのような接着性を発揮するかのいずれかの天然ゴム、シリコンゴム、アクリルニトリルゴム、ポリウレタンゴム、ポリイソブチレン等の各種の天然又は合成の接着性のある又は弾性のある物質が、接着剤として適している。約３６，０００から約５８，０００の粘度平均分子量（Ｆｌｏｒｅｙ）を有した低分子量ポリイソブチレンも使用される。
選択的に、一つ以上の熱可塑性エストラマーが感圧接着成分に包含される。これらのエラストマーは、ゴムのような伸展性と、モジュール歪から感圧接着成分への急速且つ完全な回復の特性とを発揮する。適当な熱可塑性エラストマーは、約１，１５０，０００から１、６００、０００の粘性平均分子量（フローリ）を有した媒体分子量のポリイソブチレンや、約３００，０００から約４５０，０００の粘性平均分子量（フローリ）を有した最少量のイソプレンを有したイソブチレンの共重合体であるブチルゴムや、例えばシェル化学社からクラトンＤ１１００、Ｄ１１０２、クラトンＤ１１０７、クラトン４０００、クラトンＧ１６００及びクラトンＧ４６００のようなクラトン（Ｋｒａｔｏｎ）の商標で商取引で入手可能なスチレン−ブタジェン−スチレン（Ｓ−Ｂ−Ｓ）、スチレン−イソプレン−スチレン（Ｓ−Ｉ−Ｓ）及びスチレン−エチレン（Ｓ−ＥＢ−Ｓ）のようなスチレン共重合体を含んでいる。約４２５，０００の粘性平均分子量（ゲージ０７７として商取引で入手可能）のブチルゴムや約１，２００，０００（ゲージＬ−１００としてエクソンからビスタネックス（Ｖｉｓｔａｎｅｘ）の商標で商取引で入手可能）の粘性平均分子量のポリイソブチレンや（クラトンＤ１１０７としてシェルから商取引で入手可能な）スチレン−イソプレン−スチレン（Ｓ−Ｉ−Ｓ）の共重合体等の熱可塑性エラストマーがある。この場合のポリイソブチレン（ＰＩＢ）ベースの接着剤では、これらの素材の薄層を支持するために多孔膜が使用される。穿孔は、ＰＩＢが分解すると体液が流れられるようにしている。
加水されると弾性特性を発揮する天然又は合成のポリマーが、約３重量％からの６０重量％の接着剤組成で存在できる。好適な素材は、メチルビニルエーテル／マレイン酸の長鎖ポリマーである。ポリマー中のマレイン酸の一部分は、インタクト（ガントレツ（Ｇａｎｔｒｅｚ  Ｓ−９７））とでき、または無水物（ガントレツ  ＡＮ−１６９）とでき、混合ナトリウム／カルシウム塩（ガントレツ  ＡＴ−９５５）等の金属塩とすることができる。これらの素材は、親水性であり、加水されると粘性を伴って皮膚や他の面に伸展可能な弾性マスを形成する。もし水溶性の親水コロイドゴムと水で膨張可能で結合力を有した補強剤とが、もし水溶性の親水コロイドゴムと水で膨張可能で結合力を有した補強剤とが、もし水溶性の親水コロイドゴムと水で膨張可能で結合力を有した補強剤とが共に約６０重量％だけ上記接着組織に存在していれば、接着剤組成は更に約３０％で一つ以上の水膨張の結合力を有した補強剤を含むことができよう。水膨張の結合力を有した補強剤は、アクアロン（Ａｑｕａｌｏｎ）の商標で商取引で入手可能なもののような細かく分割された実質的に水に不溶で架橋されたカルボキシメチルセルロースナトリウムや、細かく分割された実質的に水に不溶のスターチ−アクリロニトリル融合共重合体や、細かく分割された実質的に水に不溶の架橋されたデクトランを含んでいる。
接着剤組成は、更に約５０重量％にも及ぶ一つ以上の水溶性親水コロイドガムも含むことができる。非接着性の外傷手当て品層と吸収層との間には、ＢＡＳＦとＧＡＦによって販売されているポリビニルピロリドン膜のような水溶性膜層がある。この膜は、好ましくは、親水コロイドゴムを含む。適当な親水コロイドゴムは、カルボキシメチルセルロースナトリウム、ペクチン、ゼラチン、グアーゴム、イナゴまめゴム及びゴムカラヤを含むことができる。膜は、更に親水コロイドを含んだゲル化された鉱油又はワセリンとすることもできる。
接着コーティングは、適当なものとして０．５ミルの厚さを有することができる。
接着コーティングは、連続したものでも、又は例えばパターンを成した多孔性又は微小孔性コーティング等の不連続なコーティングとすることができる。
図６に示されているように、本発明の外傷手当て品は、具体的な傷の手当に必要とされるような各種の形状を取ることができる。図６において、本体部分２２は、重合体の支持層が無いか、他方縁部分２４に重合体の支持層とオプションの吸収領域とが設けられている。
本発明の代替の好適な実施例は、図７に参照の通り示されている。閉塞頂部層と隣接した下部層は、圧縮され、次いでシールされてテーパ縁を形成している。
より具体的には、外傷手当て品１０は、好ましくは約２から５ミルの厚さを有した薄い縁部分へと圧縮される縁部分１２を有している。図７に示されている実施例では、図３の実施例を採用して且つ縁部分１２を圧縮し、次いで縁部分をシールすることで用意されている。圧縮は、形状アンビルに降ろされるホーンを使って実施される。圧縮された縁部分は、次いで好ましくは超音波接着によってシールされる。
図８に示されているような本発明の別の実施例では、薄膜層１１の本体部分５０は、傷の滲出液を更に吸収する一つ以上の吸収材の細いストランド（strand）５２、５４、５６によって架橋される。これらの架橋される部分は、吸収性の外辺部と同じ吸収材とされたり、又は別のタイプの吸収材で造られる。この細いストランドは、図示の通りか、又は所望通りのいずれかの適当な形状とすることができる。細いストランドは、好ましくは、適当な接着手段によって閉塞層に接着される。
【図１】
0004213206.tif 000002
【図２】
0004213206.tif 000003
【図３】
0004213206.tif 000004
【図４】
0004213206.tif 000005
【図５】
0004213206.tif 000006
【図６】
0004213206.tif 000007
【図７】
0004213206.tif 000008
【図８】
0004213206.tif 000009